(57)【要約】【課題】電力を可視光に変換する効率が高いフィラメントの製造方法を提供する。【解決手段】金属製の基材１を白色散乱体層２で被覆する。白色散乱体層２は、可視光吸収材が添加された白色散乱体粒子で構成されている。白色散乱体粒子は、白色散乱体層の厚み方向について基材１に近い領域２１の平均粒径が基材１から遠い領域２２の平均粒径よりも小さい。白色散乱体層２は、基材１の赤外光放射を抑制する。これにより、可視光光束効率の高いフィラメントを提供できる。また、白色散乱体層の表面に近い領域の平均粒径を大きくすることにより、反射率を向上させ、赤外光放射をより抑制できる。さらに、基材に近い領域の平均粒径を表面に近い領域よりも小さくすることにより、白色散乱体層と基材との密着性を高めることができる。【選択図】図１
2014164866.tif 000002
【特許請求の範囲】
【請求項１】
金属製の基材と、前記基材を被覆する白色散乱体層とを有し、
前記白色散乱体層は、可視光吸収材が添加された白色散乱体粒子で構成され、前記白色散乱体粒子は、前記白色散乱体層の厚み方向について前記基材に近い領域の平均粒径が前記基材から遠い領域の平均粒径よりも小さいことを特徴とするフィラメント。
【請求項２】
請求項１に記載のフィラメントにおいて、前記白色散乱体層は、複数層構造であり、最表面層は、前記白色散乱体粒子の平均粒径が１μｍ以上５０μｍ以下であることを特徴とするフィラメント。
【請求項３】
請求項２に記載のフィラメントにおいて、前記白色散乱体層を構成する前記複数層のうち前記基材に接する層は、前記白色散乱体粒子の平均粒径が１μｍ未満であることを特徴とするフィラメント。
【請求項４】
請求項１ないし３のいずれか１項に記載のフィラメントであって、前記白色散乱体粒子は、ルテチア、ハフニア、イットリア、トリア、マグネシア、ジルコニア、イッテルビア、ストロンチア、酸化カルシウム、酸化ベリリウム、酸化ホルミウム、窒化ジルコニア、窒化チタン、および、窒化ホウ素、のうちのいずれかを含有することを特徴とするフィラメント。
【請求項５】
請求項１ないし４のいずれか１項に記載のフィラメントであって、前記可視光吸収材は、Ｃｅ、Ｅｕ、Ｍｎ、Ｔｉ、Ｓｎ、Ｔｂ、Ａｕ、Ａｇ、Ｃｕ、Ａｌ、Ｎｉ、Ｗ、Ｐｂ、Ａｓ、Ｔｍ、Ｈｏ、Ｅｒ、Ｄｙ、および、Ｐｒのうちのいずれか一つを含むことを特徴とするフィラメント。
【請求項６】
金属製の基材を、可視光吸収材が添加された白色散乱体層で被覆したフィラメントの製造方法であって、
白色のセラミックス粒子を分散させた溶媒に、陰極となる前記基材と、陽極となる電極とを浸漬し、前記基材と前記電極の間に電圧を印加することにより、前記セラミックス粒子を前記基材上に電気泳動により堆積させ、前記白色散乱体層を形成する成膜工程を含み、
前記成膜工程は、所定の平均粒径のセラミックス粒子を前記基材上に堆積させ、第１の層を形成する工程と、前記所定の平均粒径よりも大きな平均粒径のセラミックス粒子を前記第１の層の上に堆積させ、第２の層を形成する工程とを含むことを特徴とするフィラメントの製造方法。
【請求項７】
請求項６に記載のフィラメントの製造方法であって、前記溶媒に分散された前記セラミックス粒子の粒径は、複数種類であり、
前記成膜工程は、前記複数種類のセラミックス粒子を前記溶媒に分散させた後、沈降させ、この状態で前記基材と前記電極の間に電圧を印加して前記第１の層を形成し、前記溶媒を撹拌して前記セラミックス粒子を再分散させ、前記基材と前記電極の間に電圧を印加して前記第２の層を形成することを特徴とするフィラメントの製造方法。
【請求項８】
請求項６または７に記載のフィラメントの製造方法であって、前記第２の層の前記セラミックス粒子の平均粒径は、１μｍ以上であることを特徴とするフィラメントの製造方法。
【請求項９】
請求項６ないし８のいずれか１項に記載のフィラメントの製造方法であって、前記成膜工程の後、前記白色散乱体層を加熱し、前記セラミックス粒子同士を焼結する工程を行うことを特徴とするフィラメントの製造方法。
【請求項１０】
請求項６ないし９のいずれか１項記載のフィラメントの製造方法であって、前記セラミックス粒子には、前記可視光吸収材が予めドープされていることを特徴とするフィラメントの製造方法。
【請求項１１】
請求項６ないし８のいずれか１項記載のフィラメントの製造方法であって、前記成膜工程の後、堆積した前記セラミックス粒子の層の上に、前記可視光吸収材が含まれる材料を塗布し、前記セラミックス粒子の層を焼結することにより前記可視光吸収材を前記層に拡散させる焼結拡散工程をさらに含むことを特徴とするフィラメントの製造方法。
【発明の詳細な説明】
【技術分野】
【０００１】
本発明は、エネルギー利用効率を改善した光源用フィラメントの製造方法に関する。
【背景技術】
【０００２】
タングステン等から成るフィラメントを通電して加熱すると、熱放射が起こる。この熱放射を利用した白熱電球が広く用いられているが、その放射の大部分は赤外域で起こる。このため、従来のフィラメントは、可視光放射効率が高くない。特許文献１には、電球ガラスの表面に赤外光反射コートを施し、フィラメントから放射された赤外光を反射してフィラメントに再吸収させ、フィラメントを再加熱して高効率化を図ることが提案されている。
【先行技術文献】
【特許文献】
【０００３】
【特許文献１】特開昭５９−５８７５２号公報
【発明の概要】
【発明が解決しようとする課題】
【０００４】
特許文献１に記載の、赤外放射を赤外線反射コートで反射してフィラメントに再吸収させる技術は、フィラメントによる赤外光の反射率が７０％と高いために再吸収が効率良く起こらない。
【０００５】
そこで本発明では、反射率の高い白色散乱体でフィラメントを被覆することにより、フィラメントが放射する赤外光をフィラメントに再吸収させる（すなわち、フィラメントの赤外光放射を抑制する）構造を提供する。しかしながら、フィラメントは、２０００Ｋを超えるような高温で使用されるため、金属製のフィラメント基材と白色散乱体との熱膨張係数の違いにより、白色散乱体層がフィラメント基材から剥離しやすいという問題がある。
【０００６】
本発明の目的は、電力を可視光に変換する効率が高いフィラメントを提供することにある。
【課題を解決するための手段】
【０００７】
上記目的を達成するために、本発明のフィラメントは、金属製の基材と、基材を被覆する白色散乱体層とを有する。白色散乱体層は、可視光吸収材が添加された白色散乱体粒子で構成されている。白色散乱体粒子は、白色散乱体層の厚み方向について基材に近い領域の平均粒径が基材から遠い領域の平均粒径よりも小さい。表面に近い領域の平均粒径を大きくすることにより、白色散乱体層の表面の反射率を向上させることができる。また、基材に近い領域の平均粒径を表面に近い領域よりも小さくすることにより、白色散乱体層と基材との密着性を高めることができる。
【発明の効果】
【０００８】
本発明によれば、金属製の基材上に、赤外光放射を抑制した白色散乱体層で覆うことにより、可視光光束効率の高いフィラメントを提供できる。白色散乱体層の表面に近い領域の平均粒径を大きくすることにより、反射率を向上させ、赤外光放射をより抑制できる。また、基材に近い領域の平均粒径を表面に近い領域よりも小さくすることにより、白色散乱体層と基材との密着性を高めることができる。
【図面の簡単な説明】
【０００９】
【図１】（ａ）〜（ｃ）実施形態のフィラメントの構造を示す断面図。
【図２】従来のタングステンフィラメントの放射エネルギーの波長依存特性を示すグラフ。
【図３】フィラメント基材（タングステン）の反射率と放射効率の波長依存特性を示すグラフ。
【図４】不純物ドープや金属粒子添加をしていない白色散乱体層で基材（タングステン）を被覆したフィラメントの反射率と放射効率の波長依存特性を示すグラフ。
【図５】本発明の不純物ドープ白色散乱体層で基材（タングステン）を被覆したフィラメントの反射率と放射効率の波長依存特性を示すグラフ。
【図６】本発明の白色散乱体層の製造方法（電気泳動堆積法）の概念を示す説明図。
【図７】（ａ）実施例で作製した試料の写真、（ｂ）比較例として作製した試料の写真。
【発明を実施するための形態】
【００１０】
本発明の一実施形態のフィラメントについて説明する。
【００１１】
＜フィラメントの構造＞
まず、本発明のフィラメントの構造について図１（ａ）〜（ｃ）を用いて説明する。本発明のフィラメントは、金属製の基材１と、基材１を被覆する白色散乱体層２とを有し、白色散乱体層２には、可視光領域の光を吸収する可視光吸収材が添加された白色散乱体粒子で構成されている。白色散乱体粒子は、白色散乱体層２の厚み方向について基材１に近い領域２１の平均粒径が基材から遠い領域２２、２３の平均粒径よりも小さい。
【００１２】
このように白色散乱体粒子は、白色散乱体層２の厚み方向について基材１に近い領域２１の平均粒径が、基材１から遠い領域２２，２３の平均粒径よりも小さいため、基材１への接触面積が大きく、金属製の基材１への密着性が高い。よって、フィラメント使用時に高温（例えば２０００Ｋ以上）になって熱膨張係数の違いによる応力が生じても、基材から剥離しにくい。また、白色散乱体層２の表面の粒径が大きいため、赤外光領域を含め広い波長範囲で反射率が高い。また、白色散乱体層２は、可視光吸収材が添加されているため、可視光領域の反射率を低下させることができる。
【００１３】
このように、本実施形態のフィラメントは、高い拡散反射性を備えながら、高温になっても金属基材への密着性の高い白色散乱体層を提供することができる。
【００１４】
例えば、白色散乱体層２は、図１（ａ）〜（ｃ）のように複数層構造とし、表面に近い層ほど平均粒径が大きくなるように構成することができる。図１（ａ）のフィラメントは、２層構造であり、基材１側の層２１は、所定の粒径の白色散乱体粒子で構成され、表面側の層２２は、層２１の粒子の粒径よりも大きい粒径の白色散乱体粒子で構成されている。図１（ｂ）のフィラメントは、３層構造であり、基材１側の層１２１、中間の層１２２、最表面の層１２３の順に粒径が大きい白色散乱体粒子で構成されている。図１（ｃ）のフィラメントは、３層構造であり、いずれの層も２種類の粒径の白色散乱体粒子が混合された構成であるが、基材１側の層２２１、中間の層２２２、最表面の層２２３の順に平均粒径が大きくなるように２種類の粒径の混合割合が定められている。すなわち、基材１側の層２２１は、小さい粒径の白色散乱体粒子の割合がもっとも高く、中間の層２２２、最表面の層２２３の順に小さい粒径の白色散乱体粒子の割合が小さくなっている。
【００１５】
最表面の層２２，１２３，２２３は、白色散乱体粒子の平均粒径が１μｍ以上５０μｍ以下であることが望ましい。平均粒径を１μｍにすることにより、光散乱断面積を大きくすることができるため、数十μｍ程度という成膜が比較的容易な膜厚で十分に高い拡散反射率が得られる。また、平均粒径を５０μｍ以下にすることにより、電気泳動堆積法により白色散乱体層２を成膜することができる。
【００１６】
また、基材に接する層２１，１２１，２２１は、白色散乱体粒子の平均粒径が１μｍ未満であることが望ましい。特に、５００ｎｍ以下であることが望ましい。これにより、金属製の基材１との接触面積が、粒径が大きな白色散乱体粒子よりも大きくなるため、基材との密着性を高めることができる。
【００１７】
なお、複数層構造ではなく、膜厚方向に連続的に粒径が変化する構造にすることも可能である。
【００１８】
このような構造のフィラメントを電流供給等により加熱すると、フィラメントから幅広い波長の光が放射される。放射された光のすべてが白色散乱体層で反射され、一旦フィラメントに戻されるが、効率良く高温加熱された白色散乱体層中の可視光吸収材からは可視光のみが放射される。よって、系全体としては、赤外光放射を抑制し、可視光のみを放射していることになり、高効率に可視光を放射することができる。この原理については、後で詳しく説明する。
【００１９】
フィラメントの基材は、高い融点を有する金属、例えば、ＨｆＣ（融点４１６０Ｋ）、ＴａＣ（融点４１５０Ｋ）、ＺｒＣ（融点３８１０Ｋ）、Ｃ（融点３８００Ｋ）、Ｗ（融点３６８０Ｋ）、Ｒｅ（融点３４５３Ｋ）、Ｏｓ（融点３３２７Ｋ）、Ｔａ（融点３２６９Ｋ）、Ｍｏ（融点２８９０Ｋ）、Ｎｂ（融点２７４１Ｋ）、Ｉｒ（融点２６８３Ｋ）、Ｒｕ（融点２５８３Ｋ）、Ｒｈ（融点２２３９Ｋ）、Ｖ（融点２１６０Ｋ）、Ｃｒ（融点２１３０Ｋ）、およびＺｒ（融点２１２５Ｋ）、のうちのいずれかを含有する材料によって形成する。
【００２０】
白色散乱体層を構成する白色散乱体粒子としては、セラミックス粒子を用いる。セラミックス粒子を構成するセラミックスとしては、融点が２０００Ｋ以上のものを用いる。例えば、ルテチア（Ｌｕ２Ｏ３）、ハフニア（ＨｆＯ２）、イットリア（Ｙ２Ｏ３）、トリア（ＴｈＯ２）、マグネシア（ＭｇＯ）、ジルコニア（ＺｒＯ２）、イッテルビア（Ｙｂ２Ｏ３）、ストロンチア（ＳｒＯ）、酸化カルシウム（ＣａＯ）、酸化ベリリウム（ＢｅＯ）、酸化ホルミウム（Ｈｏ２Ｏ３）、窒化ジルコニア（ＺｒＮ）、窒化チタン（ＴｉＮ）、および、窒化ホウ素（ＢＮ）、のうちのいずれかを含有するものを用いる。これらのセラミックス粒子（白色散乱体）は、赤外から可視領域にわたって吸収がほとんどなく非常に高い反射特性を示すからである。また、数多くある白色散乱体の中で上記白色散乱体は、フィラメントが効率よく発光する２０００Ｋ以上の温度領域であっても高い反射特性を維持する。
【００２１】
可視光吸収材としては、不純物元素であるＣｅ、Ｅｕ、Ｍｎ、Ｔｉ、Ｓｎ、Ｔｂ、Ａｕ、Ａｇ、Ｃｕ、Ａｌ、Ｎｉ、Ｗ、Ｐｂ、Ａｓ、Ｔｍ、Ｈｏ、Ｅｒ、ＤｙおよびＰｒ等を用いることができる。白色散乱体への不純物元素のドープ濃度は、例えば、０．０００１％〜１０％に設定する。
【００２２】
また、フィラメントの基材は、予め表面が鏡面に研磨加工されていることが好ましい。例えば、波長４０００ｎｍ以上の赤外光の反射率が９０％以上であることが好ましい。より短波長の赤外光、例えば波長１０００ｎｍ以上における赤外光の反射率が９０％以上であると、更なる光束効率の向上を期待することが出来るため好ましい。基材の表面粗さは、中心線平均粗さＲａが１μｍ以下、最大高さＲｍａｘが１０μｍ以下、および、十点平均粗さＲｚが１０μｍ以下、のうちの少なくとも１つを満たすことが好ましい。
【００２３】
＜放射の原理＞
次に、本発明の製造方法で製造されるフィラメントの放射の原理を、黒体放射におけるキルヒホッフの法則に基づいて、以下説明する。
【００２４】
自然対流熱伝達の無い条件下（例えば真空中）における材料（ここではフィラメント）の入力エネルギーに対するエネルギー損失は平衡状態では以下の式（１）で与えられる。
【００２５】
（数１）
P(total)=P(conduction)+P(radiation)                    ・・・(1)
【００２６】
ここで、P (total)は、全入力エネルギー、P(conduction)は、フィラメントに電流を供給するリード線を経て損失されるエネルギー、P(radiation)は、フィラメントが、加熱された温度で外部空間に光を放射して損失するエネルギーである。フィラメントは、その温度が２３００Ｋ以上の高温になると、リード線を経て損失されるエネルギーはわずか５％程度になり、残りの９５％以上のエネルギーは、光放射によって外部にエネルギーが損失されるため、入力電力の殆ど全てのエネルギーを光に変えることができる。しかしながら、従来の一般的なフィラメントから放射される放射光の内、可視光成分の割合は、図２に示したようにわずか１０％程度で、大部分が赤外放射光成分であるため、そのままでは効率の良い可視光源とはならない。
【００２７】
上記式（１）におけるP(radiation)の項は一般的に、下記式（２）で記述することができる。
【数２】
2014164866.tif 000003
式（２）においてε(λ)は、各波長における放射率、αλ−５/(exp(β/λＴ)−１)の項は、プランクの放射則を示す。α＝３．７４７×１０８  Ｗμｍ４／ｍ２、β＝１．４３８７×１０４  μｍＫ、である。また、ε(λ)は、キルヒホッフの法則によって反射率Ｒ(λ)と式（３）の関係にある。
【００２８】
（数３）
ε(λ)＝１−Ｒ(λ)                                       ・・・(3)
式（２）と式（３）を関連付けて議論すると、仮に反射率が全ての波長に亘って１である材料は、式（３）よりε(λ)＝０となり、ひいては、式（２）における積分値が０となるため放射による損失が起こらなくなる。この物理的意味は、P(total)=P(conduction)となるため、少量の入力エネルギーでも光放射による損失が無く、フィラメントが非常に高い温度まで達することを意味している。すなわち、本加熱物体を外から見たら、放射がないため、高温か低温か全くわからず、触ってみてはじめてわかる状態である。
【００２９】
この原理によれば、赤外光領域から可視光領域にわたって広範囲の波長で吸収がなく、反射率が非常に高い特性（すなわち、赤外光領域から可視光領域にわたって放射率が非常に低い特性）を示す白色散乱体層でフィラメント基材を被覆することにより、フィラメントを加熱しても、赤外光領域から可視光領域での放射を抑制できる。しかしながら、本白色散乱体のままでは、可視光領域での放射も抑制されるため、可視光光束効率の良いフィラメントとはならない。そこで、赤外光領域の放射を抑制したまま可視光領域の放射効率を向上させ、可視光光束効率の良いフィラメントとするために、可視光領域の反射率を低減（放射率を増大）させる工夫を凝らす（式（３）参照）。本発明では、可視光領域の反射率を低減させるために、白色散乱体に不純物（可視光吸収材）を添加する。これにより、白色散乱体に可視光領域に吸収帯域を生じさせ、可視光光束効率の高いフィラメントを実現できる。これを具体例をあげて説明する。
【００３０】
Ｗフィラメントの表面に機械的研磨を施し、表面粗さが、中心線平均粗さＲａ１μｍ以下、最大高さＲｍａｘ１０μｍ以下、および、十点平均粗さＲｚ１０μｍ以下、のうちの少なくとも１つを満たすように鏡面研磨されたＷフィラメント（φ２ｍｍの線材）の反射率と、このフィラメントが２５００Ｋに加熱された際に示す放射効率の波長依存特性（放射スペクトル）を図３に示す。なお、図３は、シミュレーションおよび実験により求めたものである。図３のように、このＷフィラメントの可視光光束効率は、１６．９  ｌｍ／Ｗである。
【００３１】
図３の鏡面研磨Ｗフィラメント（基材）上に、可視光吸収材を添加していない白色散乱体（Ｌｕ２Ｏ３）の層で被覆したフィラメントの反射率および放射率（２５００Ｋ）の波長依存特性を図４に示す。図４は、シミュレーションおよび実験により求めたものである。図４のように、このフィラメントは、白色散乱体層の作用により、紫外光領域、可視光領域および赤外光領域において、反射率が連続してほぼ１と非常に高く、放射率はほぼ０である。このため図３のフィラメントの可視光光束効率は、３．１  ｌｍ／Ｗと、低い数値になっている。なお、図４において、紫外光領域並びに７μｍ以上の波長における赤外部の低反射率部分は、各々、Ｌｕ２Ｏ３白色体の伝導帯エネルギー吸収（紫外部）、並びにＬｕ２Ｏ３の光学フォノン吸収（赤外部：１ＴＯフォノン、１ＬＯフォノン、２ＴＯフォノン、２ＬＯフォノン、等）によるものである。
【００３２】
これに対し、図３の鏡面研磨Ｗフィラメント（基材）を、可視光吸収材としてＣｅを１％程度ドープした白色散乱体（Ｌｕ２Ｏ３）の層（厚さ１００μｍ）で被覆したフィラメントの反射率の波長依存特性および放射効率（２５００Ｋ）の波長依存特性（放射スペクトル）を図５に示す。図５は、シミュレーションおよび実験により求めたものである。図５に示すように、Ｃｅをドープしたことにより、視感度曲線のピーク５５０ｎｍ付近を中心とする可視光領域で反射率がゼロに近くなる帯域が生じている。これにより、可視光領域で放射効率が高まっている。また、可視光領域以外の紫外光領域および赤外光領域では、白色散乱体の作用により、反射率がほぼ１の非常に高い値を示している。これにより、赤外光領域の放射効率を０．１以下に抑制できている。このように、可視光領域の反射率を低減した白色散乱体で被覆することにより、本発明のフィラメントは、１３３．５  ｌｍ／Ｗという非常に高い可視光光束効率が得られる。この可視光光束効率は、従来の白熱電球の略１０倍の効率である。
【００３３】
なお、白色散乱体（セラミックス粒子）は、表面に吸着しているＯＨ基（水）、並びに表面の結晶欠陥（ダングリングボンド）が、赤外領域に大きな吸収を作り出すため、これらを除去する処理を予め施しておくことが望ましい。処理方法としては、広く知られた公知の方法を用いることができる。例えば、セラミックス粒子を、ＮＨ４Ｆ（バッファード弗酸）等により洗浄し、ＯＨ基のＨをＦに置換した後、真空または酸化雰囲気中で１０００℃以上の高温で焼成し、ＯＦ基を除去されるとともに、結晶欠陥を回復させる処理を繰り返し行う方法を用いる。
【００３４】
＜フィラメントの製造方法＞
上述してきたフィラメントの製造方法について、以下説明する。
【００３５】
本実施形態では、図６のように、白色のセラミックス粒子５０を分散させた溶媒５１に、陰極となるフィラメントの基材１と、陽極となる電極５３とを浸漬し、基材１と電極５３との間に電源５４から直流電圧を印加する。これにより、セラミックス粒子５０を基材１上に電気泳動により堆積させ、白色散乱体層２を基材１上に成膜する（成膜工程）。
【００３６】
この成膜工程として、所定の平均粒径のセラミックス粒子を用いて、図１（ａ）〜（ｃ）における基材１側の層２１、１２１、２２１を形成する工程と、層２１，１２１，２２１のセラミックス粒子よりも大きな平均粒径のセラミックス粒子を用いて、層２２、１２２、２２２を形成する工程とを行う。図１（ｂ）、（ｃ）の構造の場合には、さらに大きな平均粒径のセラミックス粒子を用いて、層１２３，２２３を形成する工程を行う。
【００３７】
このとき、平均粒径が異なるセラミックス粒子をそれぞれ分散させた溶媒５１を用意し、１層堆積させるごとに、分散しているセラミックス粒子の平均粒径が異なる溶媒５１に基材１を移動させて順次堆積させていくことが可能である。
【００３８】
また、セラミックス粒子の粒径によって沈降速度が異なることを利用して、一種類の溶媒で膜厚方向に平均粒径の異なる複数層を形成することも可能である。具体的には、粒径の異なる２種類以上のセラミックス粒子を適当な比率で混合し、溶媒５１に分散させる。所定の時間放置すると、粒径の大きいセラミックス粒子の多くは沈降し、粒径の小さいセラミックス粒子と少しの粒径の大きいセラミックス粒子が分散している状態となる。この状態で電圧を印加し、電気泳動により粒径の小さいセラミックス粒子と少しの粒径の大きいセラミックス粒子が混合された状態で基材１上に堆積する。これにより、例えば、図１（ｃ）の層２２１を成膜する。一定膜厚に達したら、溶媒５１の中で撹拌子を回転させる等して沈降していた粒径の大きいセラミックス粒子を溶媒５１にゆっくり再分散させ始めると、基材１上にその時点で分散していた粒径の小さいセラミックス粒子と粒径の大きいセラミックス粒子とが混合されて電気泳動により基材１上に堆積する。これにより、層２２１の上に、平均粒径が順次に大きくなる層２２２、２２３を堆積させることができる。この方法によれば、膜厚方向に平均粒径が連続的に変化した白色散乱体層２を形成することも可能である。
【００３９】
基材１は、製造すべきフィラメントの形状（例えば、らせん状に巻回された線材）に、予め加工されたものを用いる。陽極として用いる電極５３としては、任意の金属（例えばステンレス）を用いることができる。
【００４０】
また、直流電源５４の性能および印加電圧や印加時間についても特別な制限はないが、印加電圧が高いほど成膜速度が大きくなり、成膜時間を短縮できる。このため、５０Ｖ以上の電圧を印加できる環境が実用的には好ましい。なお、電圧の印加時間が長いほど、堆積される膜厚は大きくなる。よって、印加時間の調整することにより、膜厚を制御することができる。
【００４１】
セラミックス粒子５０を分散させる溶媒５１としては、アルコールを用いることが望ましい。コスト、安全面の観点から、イソプロピルアルコールが特に望ましい。
【００４２】
さらに、アルコール溶媒５１に対して、濃度０．１ｖｏｌ％以上５ｖｏｌ％以下の範囲で水を添加することが望ましい。純粋なアルコールは誘電率が低いため、溶媒５１とした場合に、電気泳動によるセラミックス粒子５０の移動が遅くなってしまうためである。水を濃度０．１ｖｏｌ％以上添加することにより溶媒５１の誘電率を高めることができ、電気泳動堆積の成膜速度を高めることができる。ただし、５ｖｏｌ％を超える濃度で添加すると、陽極である基材１上で水の電気分解によるガス発生が激しくなり、セラミックス粒子５０の基材１への堆積が阻害される。このため、成膜される白色散乱体層が均質な膜にならずに、多孔質な膜となってしまう。よって、水の濃度は、５ｖｏｌ％以下であることが望ましい。
【００４３】
溶媒５１には、添加剤として、硝酸塩を加えることが望ましい。硝酸塩は、セラミックス粒子５０の溶媒５１中での分散安定性を高め、電気泳動堆積の効率を著しく向上させるためである。セラミックス粒子５０の粒径が小さい場合（１μｍ未満）には、比表面積が大きくなるため、添加濃度は１０−３  Ｍ（ただし、Ｍは、mol／Ｌを意味する）以上であることが好ましい。セラミックス粒子５０の粒径が１μｍ以上５０μｍ以下の場合、硝酸塩の添加濃度は、濃度１０−６Ｍ以上１０−２Ｍ以下の範囲に設定することが好ましい。硝酸塩であれば、どのようなものであってもよいが、一例としては、硝酸マグネシウム（Ｍｇ(ＮＯ３)２）を用いることができる。また、セラミックス粒子５０が硝酸塩を添加した溶媒５１中に一様に分散するよう、電気泳動堆積を行う前に超音波を照射することが望ましい。
【００４４】
白色散乱体層の膜厚は、十分な反射率が得られる厚さであることが望ましい。具体的には、３０μｍ以上の膜厚であることが望ましい。膜厚３０μｍ以上の白色散乱体層を堆積するためには、上述のセラミックス粒子５０を分散した溶媒５１を用いた場合、７５Ｖの印加電圧で２０分以上電気泳動堆積を行えばよい。
【００４５】
なお、白色散乱体膜の耐久性を高めるために、電気泳動堆積後に白色散乱体層の焼成を行う。焼成温度は１５００℃以上であることが望ましい。雰囲気や焼成時間については、所望の条件に設定することができる。
【００４６】
可視光吸収材が添加された白色散乱体層を形成するため、可視光吸収材が予めドープされているセラミックス粒子を用いることができる。例えば、可視光吸収材としてＣｅを用いる場合、Ｃｅの塩（例としてＣｅＣｌ３）を溶解した溶液をセラミックス粒子を混合し、乾燥させることにより静電的にＣｅ３＋をセラミックス粒子に吸着させる。その後、焼成（１５００℃）することにより、Ｃｅがドープされているセラミックス粒子を製造することができる。その後、このセラミックス粒子を用いて電気泳動堆積法により白色散乱体層を成膜することにより、可視光吸収材が添加された白色散乱体層を形成できる。
【００４７】
また、セラミックス粒子５０として、可視光吸収材が予めドープされていないセラミックス粒子を用いて、図１（ａ）〜（ｃ）の基材１上に層２１，１２１，２２１を形成し、可視光吸収材が予めドープされているセラミックス粒子５０を用いて最表面層２２，１２３，２２３を堆積してもよい。図１（ｂ）、（ｃ）の３層構造の場合、中間層１２２，２２２は、ドープされているセラミックス粒子であってもドープされていないセラミックス粒子であってもよい。
【００４８】
また、可視光吸収材を添加していないセラミックス粒子を堆積した層の上に、可視光吸収材が含まれる材料（例としてＣｅＣｌ３の溶液）を塗布し、その後、セラミックス粒子の層を焼結（例えば、１５００℃以上）することにより、可視光吸収材が拡散したセラミックス粒子層（白色散乱体層）を形成することもできる。
【００４９】
本発明のフィラメントは、白熱電球のフィラメントやマントルヒータに利用することができる。また、平板状の基材に白色散乱体層を形成し、これを対象物に張り付けることにより、白色耐火材、断熱材として用いることができる。例えば、服の表面に張り付け、耐火服として使用することができる。
【実施例】
【００５０】
本発明の実施例を以下に示す。
【００５１】
タングステン基材１上に、図６を用いて実施形態で説明した電気泳動堆積法により、平均粒径１００ｎｍの酸化ルテチウム（Ｌｕ２Ｏ３）粒子を厚さ２０μｍで堆積し、その上に、平均粒径３μｍの酸化ルテチウムの粒子を厚さ５０μｍで堆積し、白色散乱体層２を成膜した。その後、白色散乱体層２をアルゴンガス雰囲気下１８００℃で１時間焼結した。
【００５２】
比較例として、タングステン基材１上に、電気泳動堆積法により、平均粒径３μの酸化ルテチウムの粒子を厚さ５０μｍで堆積し、１層構造の白色散乱体層を成膜した。その後、白色散乱体層２をアルゴンガス雰囲気下１８００℃で１時間焼結した。
【００５３】
ただし、実施例および比較例のいずれもセラミックス粒子には、可視光吸収材は添加していない。
【００５４】
焼結後の実施例の試料の写真を、図７（ａ）に示す。実施例の試料は、基材１に対して白色散乱体層２が密着性を保持し、剥離していなかった。これに対し、焼結後の比較例の試料の写真を、図７（ｂ）に示す。基材に対して、白色散乱体層が剥離していた。
【００５５】
さらに、実施例の試料に通電加熱し、２０００Ｋ以上に加熱したが、白色散乱体層２は、その形状を維持し、剥離は生じなかった。これにより、実施例の試料は、高温に加熱されても剥離を生じないことが確認された。
【符号の説明】
【００５６】
１…基材（陰極）、５０…セラミックス粒子、５１…溶媒、５３…陽極（電極）、５４…電源
【図１】
2014164866.tif 000004
【図２】
2014164866.tif 000005
【図３】
2014164866.tif 000006
【図４】
2014164866.tif 000007
【図５】
2014164866.tif 000008
【図６】
2014164866.tif 000009
【図７】
2014164866.tif 000010